質量で、C:007以上013以下、Si:03以下、Mn:05以上20以下、P:0025以下、S:0005以下、N:00060以下、Al:006以下、Ti:008以上014以下、V:015以上030以下を、C、Ti、V、SおよびNが下記式および式を満足するように含有し、且つ、固溶V:004以上01以下、固溶Ti:005以下であり、残部がFeおよび不可避的不純物からなる組成と、フェライト相の組織全体に対する面積率が97以上であるマトリックスと、TiおよびVを含み平均粒子径が10nm未満である微細炭化物が分散析出し、該微細炭化物の組織全体に対する体積率が0007以上である組織とを有し、引張強さが980MPa以上であることを特徴とする、加工性に優れた高張力熱延鋼板。記Ti≧00808≦≦12C、Ti、V、S、N:各元素の含有量質量前記固溶Vと前記固溶Tiとの合計が質量で007以上であることを特徴とする、請求項1に記載の加工性に優れた高張力熱延鋼板。前記組成に加えてさらに、質量でCr:1以下、B:0003以下のうちの1種または2種を含むことを特徴とする、請求項1または2に記載の加工性に優れた高張力熱延鋼板。前記組成に加えてさらに、質量でNb、Moのうちの1種または2種を合計で001以下含むことを特徴とする、請求項1ないし3のいずれか1項に記載の加工性に優れた高張力熱延鋼板。鋼素材に、粗圧延と仕上げ圧延からなる熱間圧延を施し、仕上げ圧延終了後、冷却し、巻き取り、熱延鋼板とするにあたり、前記鋼素材を、質量で、C:007以上013以下、Si:03以下、Mn:05以上20以下、P:0025以下、S:0005以下、N:00060以下、Al:006以下、Ti:008以上014以下、V:015以上030以下を含み、かつ、C、Ti、V、SおよびNを下記式および式を満足するように含有し、残部がFeおよび不可避的不純物からなる組成とし、前記仕上げ圧延の仕上げ圧延終了温度を880°C以上とし、前記巻き取りの巻取り温度を580°C以上とすることを特徴とする、加工性に優れた高張力熱延鋼板の製造方法。記Ti≧00808≦≦12C、Ti、V、S、N:各元素の含有量質量前記冷却の平均冷却速度が20°Cs以上であることを特徴とする、請求項5に記載の高張力熱延鋼板の製造方法。前記組成に加えてさらに、質量でCr:1以下、B:0003以下のうちの1種または2種を含むことを特徴とする、請求項5または6に記載の高張力熱延鋼板の製造方法。前記組成に加えてさらに、質量でNb、Moのうちの1種または2種を合計で001以下含むことを特徴とする、請求項5ないし7のいずれか1項に記載の高張力熱延鋼板の製造方法。特許文献4で提案された技術によれば、加工性伸びおよび伸びフランジ性に優れ且つ780MPa級程度までの強度を有する熱延鋼板を製造することができるとある。しかしながら、特許文献4に記載の技術では、析出物の大きさについて、20nm未満としているが、特許文献1に述べられているように、析出強化はさらに微細な、粒子径10nm未満程度の析出物が強化機構の主体とされており、20nm未満程度の大きさと規定しただけでは析出強化能が不安定となり易い。そのため、特許文献4で提案された技術では、優れた加工性を維持したまま980MPa級以上の強度を確実に確保することが困難であるという問題がある。また、特に980MPa級以上の強度を得ようとすると、鋼板特性の均一性が不十分となり易く、特に鋼板の幅方向に特性強度等のばらつきが生じ易く、鋼板幅方向端部において十分な特性が得られないという問題があった。すなわち、大量生産される自動車部品に対しては、その素材を安定的に供給すべく熱延鋼板を工業的に大量生産する必要があるが、特許文献4で提案された技術では、980MPa級以上の熱延鋼板を安定して、しかも確実に供給することが困難であるという問題があった。また、特許文献4で提案された技術では、鋼板幅方向端部において十分な特性が得られない場合があるため歩留りが低くなるという問題も起こり得る。本発明は、上記した従来技術が抱える問題を有利に解決し、自動車部品用として好適な、引張強さ:980MPa以上で、かつ、プレス時の断面形状が複雑な足回り部品用等の素材としても、また、骨格部品用等の素材としても適用可能な優れた加工性伸び、伸びフランジ性、或いは更に曲げ特性を有する高張力熱延鋼板およびその製造方法を提供することを目的とする。上記課題を解決すべく、本発明者らは、熱延鋼板の高強度化と加工性伸び、伸びフランジ性、或いは更に曲げ特性、熱延鋼板を工業的に大量生産する上で生産性に及ぼす各種要因について鋭意検討した。その結果、以下のような知見を得た。1鋼板組織を転位密度が低い加工性に優れたフェライト単相組織とし、更に、微細炭化物を分散析出させて析出強化すると、熱延鋼板の伸びはさほど落ちず、強度が向上する。2加工性に優れ且つ引張強さ:980MPa以上の高強度を有する熱延鋼板を得るためには、析出強化に有効な平均粒子径が10nm未満である微細炭化物を所望の体積率で分散析出させる必要があること。3析出強化に寄与する微細炭化物としては、強度確保等の観点からは、TiVを含む炭化物が有効であること。410nm未満であるTiV系微細炭化物を所望の体積率で分散析出させるためには、析出核となるTi炭化物を形成するTi量を確保する必要があり、素材となる鋼中のNS含有量に対して所定量以上のTiTi≧008を含有させ、且つ、TiV系微細炭化物を安定して析出させるために素材となる鋼中のCTiV含有量が所定の関係08≦≦12を満足するように制御する必要があること。5熱延鋼板に所定量の固溶Vが存在すると、伸びフランジ性が向上すること。6熱延鋼板に所定量以上の固溶Tiが多量に存在すると、引張強さが目標に達しないこと。7鋼板組織のマトリックスを実質的にフェライト単相とし、且つ、上記の如く10nm未満であるTiV系微細炭化物を、所望の体積率で分散析出させるためには、巻取り温度を所望の温度範囲に制御することが重要であること。8従来技術で懸念される熱延鋼板の幅方向の特性の劣化は、熱間圧延後の冷却において幅方向端部が過冷却状態となり、TiV系微細炭化物が十分に分散析出していないことに起因すること。9熱延鋼板の素材となる鋼中のNS含有量に対して所定量以上のTiTi≧008を含有させ、且つ、熱延鋼板の素材となる鋼中のCTiV含有量が所定の関係08≦≦12を満足するように制御し、巻取り温度を所望の温度範囲に制御することにより、幅方向端部においてもTiV系微細炭化物を所望の分散析出状態とすることができ、熱延鋼板幅方向端部においても良好な特性を得ることができること。10上記に加えて更に、鋼中の固溶Tiと固溶Vの合計を所定量以上とすることで、曲げ特性が向上すること。また、熱間圧延における仕上げ圧延後の冷却速度を制御することで、鋼中の固溶Tiと固溶Vの含有量の合計を所定量以上に制御できること。本発明は上記の知見に基づき完成されたものであり、その要旨は次のとおりである。1質量で、C:007以上013以下、Si:03以下、Mn:05以上20以下、P:0025以下、S:0005以下、N:00060以下、Al:006以下、Ti:008以上014以下、V:015以上030以下を、C、Ti、V、SおよびNが下記式および式を満足するように含有し、且つ、固溶V:004以上01以下、固溶Ti:005以下であり、残部がFeおよび不可避的不純物からなる組成と、フェライト相の組織全体に対する面積率が97以上であるマトリックスと、TiおよびVを含み平均粒子径が10nm未満である微細炭化物が分散析出し、該微細炭化物の組織全体に対する体積率が0007以上である組織を有し、引張強さが980MPa以上であることを特徴とする、加工性に優れた高張力熱延鋼板。記Ti≧00808≦≦12C、Ti、V、S、N:各元素の含有量質量21において、前記固溶Vと前記固溶Tiとの合計が質量で007以上であることを特徴とする、加工性に優れた高張力熱延鋼板。31または2において、前記組成に加えてさらに、質量でCr:1以下、B:0003以下のうちの1種または2種を含むことを特徴とする、加工性に優れた高張力熱延鋼板。41ないし3のいずれかにおいて、前記組成に加えてさらに、質量でNb、Moのうちの1種または2種を合計で001以下含むことを特徴とする、加工性に優れた高張力熱延鋼板。5鋼素材に、粗圧延と仕上げ圧延からなる熱間圧延を施し、仕上げ圧延終了後、冷却し、巻き取り、熱延鋼板とするにあたり、前記鋼素材を、質量で、C:007以上013以下、Si:03以下、Mn:05以上20以下、P:0025以下、S:0005以下、N:00060以下、Al:006以下、Ti:008以上014以下、V:015以上030以下を含み、かつ、C、Ti、V、SおよびNを下記式および式を満足するように含有し、残部がFeおよび不可避的不純物からなる組成とし、前記仕上げ圧延の仕上げ圧延終了温度を880°C以上とし、前記巻き取りの巻取り温度を580°C以上とすることを特徴とする、加工性に優れた高張力熱延鋼板の製造方法。記Ti≧00808≦≦12C、Ti、V、S、N:各元素の含有量質量65において、前記冷却の平均冷却速度が20°Cs以上であることを特徴とする、高張力熱延鋼板の製造方法。75または6において、前記組成に加えてさらに、質量でCr:1以下、B:0003以下のうちの1種または2種を含むことを特徴とする、高張力熱延鋼板の製造方法。85ないし7のいずれかにおいて、前記組成に加えてさらに、質量でNb、Moのうちの1種または2種を合計で001以下含むことを特徴とする、高張力熱延鋼板の製造方法。本発明によれば、自動車用鋼板等に好適な、引張強さ:980MPa以上で、かつ、プレス時の断面形状が複雑な足回り部品等の素材としても適用可能な優れた加工性伸び、伸びフランジ性、或いは更に曲げ特性を有する高張力熱延鋼板を、工業的に安定して生産することが可能となり、産業上格段の効果を奏する。以下、本発明について詳細に説明する。まず、本発明鋼板の組織の限定理由について説明する。本発明の熱延鋼板は、フェライト相が組織全体に対する面積率で97以上であるマトリックスと、TiおよびVを含み平均粒子径が10nm未満である微細炭化物が分散析出し、該微細炭化物の組織全体に対する体積率で0007以上である組織を有する。フェライト相:組織全体に対する面積率で97以上本発明においては、熱延鋼板の加工性伸びおよび伸びフランジ性を確保する上でフェライト相の形成が必須となる。熱延鋼板の伸びおよび伸びフランジ性の向上には、熱延鋼板の組織を、転位密度の低い延性に優れたフェライト相とすることが有効である。特に、伸びフランジ性の向上には、熱延鋼板の組織をフェライト単相とすることが好ましいが、完全なフェライト単相でない場合であっても、実質的にフェライト単相、すなわち、組織全体に対する面積率で97以上がフェライト相であれば、上記の効果を十分に発揮する。したがって、フェライト相の組織全体に対する面積率は97以上とする。なお、本発明の熱延鋼板において、フェライト相以外の組織としては、セメンタイト、パーライト相、ベイナイト相、マルテンサイト相、残留オーステナイト相等が挙げられ、これらの合計は組織全体に対する面積率で3程度以下であれば許容される。Ti、Vを含む微細炭化物TiおよびVを含む炭化物は、その平均粒子径が極めて小さい微細炭化物となる傾向が強い。そのため、熱延鋼板中に微細炭化物を分散析出させることにより熱延鋼板の高強度化を図る本発明においては、分散析出をさせる微細炭化物として、TiおよびVを含む微細炭化物とする。鋼板の高強度化を図る場合において、従来はVを含まないTi炭化物を用いることが主流であった。これに対し、本発明においては、TiとともにVを含む炭化物を用いることを特徴とする。Tiは炭化物形成傾向が強いため、Vを含まない場合はTi炭化物が粗大化し易く、鋼板の高強度化への寄与度が低くなる。それゆえ、鋼板に所望の強度引張強さ:980MPa以上を付与するために、より多くのTiを添加してTi炭化物を形成することが必要となる。その一方で、Tiを過剰に添加すると、加工性伸びおよび伸びフランジ性の低下が懸念され、断面形状が複雑な足回り部品等の素材としても適用可能な優れた加工性が得られなくなる。また、後述するように本発明の熱延鋼板を製造するに際しては、熱延前に鋼素材中の炭化物を溶解する必要がある。ここで、Ti炭化物のみで熱延鋼板に所望の強度引張強さ:980MPa以上を付与する場合、所望の強度を確保する上で必要となるTi炭化物を全て溶解するには、熱延前のスラブ加熱温度を1300°C以上という高温にしなければならない。係るスラブ加熱温度は、一般的な熱延前のスラブ加熱温度を上回る温度であり、特殊な設備を要することになり、現状の生産設備では製造が困難である。そこで、本発明においては、分散析出させる炭化物として、TiとともにVを含む複合炭化物を用いる。Vは、炭化物形成傾向がTiよりも低いため、炭化物の粗大化を抑制する上で有効である。また、TiとVの組み合わせは、炭化物の溶解温度を低下させるのに極めて有効な組み合わせであるため、TiとともにVを含む複合炭化物を用いることにより、炭化物の溶解温度がTi単独炭化物の溶解温度よりも大幅に低下する。すなわち、分散析出させる炭化物として、TiとともにVを含む複合炭化物を用いれば、熱延鋼板に所望の強度引張強さ:980MPa以上を付与する目的で多量の炭化物を分散析出させる場合であっても、一般的な熱延前のスラブ加熱温度で炭化物が溶解するため、生産面においても極めて有利である。なお、本発明においてTiおよびVを含む微細炭化物とは、それぞれ単独の炭化物が組織中に含まれるのではなく、一つの微細炭化物中にTiとVの双方が含まれる複合炭化物を指す。微細炭化物の平均粒子径:10nm未満熱延鋼板に所望の強度引張強さ:980MPa以上を付与する上では微細炭化物の平均粒子径が極めて重要であり、本発明においてはTiおよびVを含む微細炭化物の平均粒子径を10nm未満とする。マトリックス中に微細炭化物が析出すると、その微細炭化物が、鋼板に変形が加わった際に生じる転位の移動に対する抵抗として作用することにより熱延鋼板が強化されるが、微細炭化物の平均粒子径を10nm未満とすると、上記の作用がより一層顕著となる。したがって、TiおよびVを含む微細炭化物の平均粒子径は10nm未満とする。より好ましくは5nm以下である。微細炭化物の組織全体に対する体積率:0007以上熱延鋼板に所望の強度引張強さ:980MPa以上を付与する上ではTiおよびVを含む微細炭化物の分散析出状態も極めて重要であり、本発明においては、TiおよびVを含み平均粒子径が10nm未満である微細炭化物の、組織全体に対する組織分率が体積率で0007以上となるように分散析出させる。この組織分率が0007未満である場合には、たとえTiおよびVを含む微細炭化物の平均粒子径が10nm未満であっても、所望の熱延鋼板強度引張強さ:980MPa以上を確実に確保することが困難となる。したがって、上記組織分率は0007以上とする。好ましくは、0008以上である。なお、本発明において、TiおよびVを含む微細炭化物の析出形態として、主たる析出形態である列状析出のほか、ランダムに析出している微細炭化物が混在していても、なんら特性に影響を与えず、析出の形態は問わず、種々析出形態を合わせて分散析出と称することとする。次に、本発明熱延鋼板の成分組成の限定理由について説明する。なお、以下の成分組成を表すは、特に断らない限り質量を意味するものとする。C:007以上013以下Cは、微細炭化物を形成し、熱延鋼板を強化する上で必須の元素である。C含有量が007未満であると所望の組織分率の微細炭化物を確保することができず、980MPa以上の引張強さが得られなくなる。一方、C含有量が013を超えると、スポット溶接が困難になる等の支障をきたす。したがって、C含有量は007以上013以下とする。好ましくは、008以上012以下である。Si:03以下Si含有量が03を超えると、フェライト相からのC析出が促進され、粒界に粗大なFe炭化物が析出し易くなり、伸びフランジ性が低下する。また、Si含有量が03を超えると熱間圧延工程での圧延負荷が増大し、圧延材の形状が不良となる。したがって、Si含有量は03以下とする。好ましくは015以下であり、望ましくは005以下である。Mn:05以上20以下Mnは、固溶強化元素であり、高強度化に有効な元素である。熱延鋼板を強化する観点からはMn含有量を05以上とすることが好ましいが、Mn含有量が20を超えると偏析が顕著になり、且つ、フェライト相以外の相、すなわち硬質相が形成され、伸びフランジ性が低下する。したがって、Mn含有量は05以上20以下とする。好ましくは10以上20以下である。P:0025以下P含有量が0025を超えると偏析が顕著になり、伸びフランジ性が低下する。したがって、P含有量は0025以下とする。好ましくは002以下である。S:0005以下Sは、熱間加工性熱間圧延性を低下させる元素であり、スラブの熱間割れ感受性を高めるほか、鋼中にMnSとして存在して熱延鋼板の加工性伸びフランジ性を劣化させる。そのため、本発明ではSを極力低減することが好ましく、0005以下とする。好ましくは0003以下である。N:00060以下Nは、本発明においては有害な元素であり、極力低減することが好ましい。特にN含有量が00060を超えると、鋼中に粗大な窒化物が生成することに起因して、伸びフランジ性が低下する。したがって、N含有量は00060以下とする。Al:006以下Alは、脱酸剤として作用する元素である。このような効果を得るためには0001以上含有することが望ましいが、006を超える含有は、伸びおよび伸びフランジ性を低下させる。このため、Al含有量はAl:006以下とする。Ti:008以上014以下Tiは、本発明において重要な元素のひとつである。Tiは、Vと複合炭化物を形成することにより、優れた伸びおよび伸びフランジ性を確保しつつ鋼板の高強度化に寄与する元素である。Ti含有量が008未満では、所望の熱延鋼板強度引張強さ:980MPa以上を確保することができない。一方、Ti含有量が014を超えると、伸びフランジ性が低下する傾向にある。また、熱延鋼板を製造するに際し、熱延前のスラブ加熱温度を1300°C以上という高温にしなければ炭化物が溶解しない可能性が高くなる。そのため、014を超えてTiを含有させても析出する微細炭化物の組織分率は飽和し、含有量に見合った効果は得られない。したがって、Ti含有量は008以上014以下とする。V:015以上030以下Vは、本発明において重要な元素のひとつである。上記したように、Vは、Tiと複合炭化物を形成することにより、優れた伸びおよび伸びフランジ性を確保しつつ熱延鋼板を強化する元素である。V含有量が015未満では、所望の鋼板強度引張強さ:980MPa以上を確保することができない。一方、V含有量が030を超えると、中心偏析が顕著になり、伸びや靭性の低下を招く。したがって、V含有量は015以上030以下とする。本発明の熱延鋼板は、C、N、S、Ti、Vを、上記した範囲で且つ、式を満足するように含有する。Ti≧00808≦≦12C、Ti、V、S、N:各元素の含有量質量上記式および式は、TiおよびVを含む微細炭化物を、上記した所望の析出状態とするために満足すべき要件であり、本発明において極めて重要な指標である。Ti≧008先述のとおり、本発明においては熱延鋼板中にTiおよびVを含む微細炭化物を分散析出させるが、この微細炭化物は、熱延前の加熱で、鋼素材中の炭化物を溶解し、その後の熱間圧延、熱間圧延後の冷却、巻取りにおいて析出される。また、上記微細炭化物は、まずTiが核となって析出し、Vが複合的に析出することによって形成される。そのため、上記微細炭化物を、そのサイズを平均粒子径10nm未満として安定的に析出させ、その組織全体に対する体積率で0007以上となるように分散析出させるためには、析出核となるTi量が十分に確保されている必要がある。そのため、Ti、N、S含有量を式Ti≧008を満足するように制御する。これにより、微細炭化物の析出の核となるTi量が十分に確保され、上記微細炭化物を、そのサイズを平均粒子径10nm未満として安定的に析出させ、その組織全体に占める割合が体積率で0007以上となるように分散析出させることができる。本発明においては、熱延鋼板の素材となる鋼中のTi、N、S含有量を式Ti≧008を満足するように制御する。08≦≦12本発明においては、鋼中のTi、V含有量とC含有量との比率を適正範囲に制御することも重要である。というのは、鋼中のTi、V含有量に対してC含有量が多過ぎると、パーライト相の析出、炭化物の粗大化を招き、伸びおよび伸びフランジ性に悪影響を及ぼす。一方、鋼中のTi、V含有量に対してC含有量が少な過ぎると、所望の鋼板強度引張強さ:980MPa以上を確保するために必要なTiおよびVを含む微細炭化物が十分に得られない。したがって、本発明においては、熱延鋼板の素材となる鋼中のTi、V、C含有量を式08≦≦12を満足するように制御する。固溶V:004以上01以下固溶Vは、熱延鋼板の伸びフランジ性の向上に有効に作用する。熱延鋼板に含有されるVのうち、固溶Vの含有量が004未満である場合には上記の効果が十分に発現せず、断面形状が複雑な足回り部品等の素材として適用可能な伸びフランジ性を確保することができない。一方、固溶Vの含有量が01を超えても上記の効果が飽和し、また、所望の鋼板強度引張強さ:980MPa以上を確保するために必要なTiおよびVを含む微細炭化物が十分に得られなくなる。したがって、熱延鋼板に含有されるVのうち、固溶V量は004以上01以下とする。なお、好ましくは、004以上007以下である。より好ましくは、004以上006以下である。固溶Ti:005以下上記のとおり、本発明においては熱延鋼板の伸びフランジ性を確保する目的で所望の固溶Vを含有するが、固溶Tiにはこのような効果は認められない上、固溶Tiが存在することは、すなわち、析出の核として有効に作用するTiが実質少なくなっていることを意味する。そのため、所望の鋼板強度引張強さ:980MPa以上を確保するために、固溶Tiは005以下とする。好ましくは003以下、より好ましくは002以下とする。固溶Vと固溶Tiの合計:007以上フェライト相中に固溶したVとTiの合計量を所定の範囲とすることにより、粒界が強化されて曲げ特性が向上する。このため、上記した固溶V、固溶Tiの範囲内で且つ固溶Vと固溶Tiの合計量を007以上に調整することが好ましい。固溶Vと固溶Tiの合計量が007未満と少ないと、上記した所望の効果を得られない。一方、固溶Vと固溶Tiの合計量が過剰になると、TiおよびVを含む微細炭化物の析出が不十分となるおそれがある。このため、固溶V004以上01以下と固溶Ti005以下の合計量は015以下とする。含有するV、Tiの有効利用という観点からは、固溶Vと固溶Tiの合計量を010以下とすることが好ましい。以上が、本発明における基本組成であるが、基本組成に加えてさらにCr:1以下、B:0003以下のうちの1種または2種を含有することができる。Cr、Bは何れも、鋼の強度を増加させる作用を有する元素であり、必要に応じ選択して含有できる。Cr:1以下Crは、固溶状態でフェライト相を強化する上で有効に作用する元素である。このような効果を得るためには005以上含有することが望ましいが、1を超えて含有させてもその効果は飽和し、経済的でない。したがって、Cr含有量は1以下とすることが好ましい。B:0003以下Bは、鋼のAr3変態点を低下させる上で有効な元素であり、熱間圧延における冷却過程でフェライト相の組織全体の面積率を調整するために活用してもよい。しかしながら、0003を超えて含有しても効果が飽和する。このため、B含有量は0003以下とすることが好ましい。なお、Bを活用する場合、上記効果を得るうえではB含有量を00005以上とすることが好ましい。また、上記した基本組成に加えてさらに質量でNb、Moのうちの1種または2種を合計で001以下含むことができる。NbおよびMoは、TiおよびVとともに複合析出して複合炭化物を形成し、所望の強度を得ることに寄与するため、必要に応じて含有できる。このような効果を得るうえでは、NbおよびMoを合計で0005以上含有することが好ましい。しかし、過剰に含有すると伸びが劣化する傾向にあるため、Nb、Moのうちの1種または2種を合計量で001以下とすることが好ましい。本発明の鋼板において、上記以外の成分は、Feおよび不可避的不純物である。なお、不可避的不純物としては、O、Cu、Sn、Ni、Ca、Co、Asなどが挙げられる。これらは01以下の含有が許容されるが、好ましくは003以下である。次に、本発明の熱延鋼板の製造方法について説明する。本発明は、鋼素材に、粗圧延と仕上げ圧延からなる熱間圧延を施し、仕上げ圧延終了後、冷却し、巻き取り、熱延鋼板とする。この際、仕上げ圧延の仕上げ圧延終了温度を880°C以上とし、巻取り温度を580°C以上とすることを特徴とする。また、前記冷却の平均冷却速度を20°Cs以上とすることが好ましい。本発明において、鋼素材の溶製方法は特に限定されず、転炉、電気炉等、公知の溶製方法を採用することができる。また、溶製後、偏析等の問題から連続鋳造法によりスラブ鋼素材とするのが好ましいが、造塊-分塊圧延法、薄スラブ連鋳法等、公知の鋳造方法でスラブとしても良い。なお、鋳造後にスラブを熱間圧延するにあたり、加熱炉でスラブを再加熱した後に圧延しても良いし、所定温度以上の温度を保持している場合には、スラブを加熱することなく直送圧延しても良い。上記の如く得られた鋼素材に、粗圧延および仕上げ圧延を施すが、本発明においては、粗圧延前に鋼素材中の炭化物を溶解する必要がある。炭化物形成元素であるTiおよびVを含有する本発明においては、鋼素材の加熱温度を1150°C以上1280°C以下とすることが好ましい。先述のとおり、粗圧延前の鋼素材が、所定温度以上の温度を保持しており、鋼素材中の炭化物が溶解している場合には、粗圧延前の鋼素材を加熱する工程は省略可能である。なお、粗圧延条件については特に限定する必要はない。仕上げ圧延終了温度:880°C以上仕上げ圧延終了温度の適正化は、熱延鋼板の伸びおよび伸びフランジ性の確保、並びに、仕上げ圧延の圧延荷重の低減化を図る上で重要となる。仕上げ圧延終了温度が880°C未満であると、熱延鋼板表層の結晶粒が粗大粒となり、伸びおよび伸びフランジ性が損なわれる。また、未再結晶温度域で圧延が行われるため、圧延材に導入される歪の蓄積量が増大する。そして、歪の蓄積量が増大するにつれて圧延荷重が著しく増大し、熱延鋼板の薄物化が困難となる。したがって、仕上げ圧延終了温度は880°C以上とする。好ましくは900°C以上である。なお、仕上げ圧延終了温度が過剰に高くなると、結晶粒が粗大化して所望の鋼板強度引張強さ:980MPa以上の確保に悪影響を及ぼすため、仕上げ圧延終了温度は1000°C以下とすることが望ましい。巻取り温度:580°C以上巻取り温度の適正化は、熱延鋼板の組織を、熱延鋼板の幅方向全域にわたり所望の組織、すなわち、フェライト相が組織全体に対する面積率で97以上であるマトリックスと、TiおよびVを含み平均粒子径が10nm未満である微細炭化物が分散析出し、該微細炭化物の組織全体に対する体積率で0007以上である組織とする上で、極めて重要である。巻取り温度が580°C未満であると、過冷却状態となり易い圧延材幅方向端部において、微細炭化物の析出が不十分となり、所望の鋼板強度引張強さ:980MPa以上を付与することが困難となる。また、ランナウトテーブル上の走行安定性を損ない易いという問題を生じる。したがって、巻取り温度は580°C以上とする。なお、パーライト相の生成を抑制するためには、巻取り温度は700°C以下とするのが望ましい。なお、本発明において、巻取り温度は、圧延材の幅方向中央部で測定した巻取り温度、或いはシミュレーション等により算出される圧延材の幅方向中央部における巻取り温度とする。なお、仕上げ圧延終了後、巻取り温度までの冷却は、平均冷却速度:20°Cs以上の冷却とすることが好ましい。仕上げ圧延終了後、880°C以上の温度から巻取り温度までの平均冷却速度が20°Cs未満であると、Ar3変態点が高くなり易く、炭化物が比較的大きくなり易い。このため、曲げ性の向上に有効な鋼中の固溶V、固溶Tiが消費され易い。上記で述べたように、曲げ特性を良好とするためには固溶Vと固溶Tiの合計を007以上とすることが好ましいが、そのためには、仕上げ圧延終了後880°C以上の温度から巻取り温度までの平均冷却速度を20°Cs以上とすることが望ましい。より好ましくは30°Cs以上である。なお、平均冷却速度の上限値は特に規定されないが、冷却むら防止という観点から、平均冷却速度は60°Cs以下とすることが好ましい。以上のように、引張強さ:980MPa以上で、かつ、断面形状が複雑な足回り部品等の素材としても適用可能な優れた加工性伸びおよび伸びフランジ性を有する高張力熱延鋼板を製造する上では、平均粒子径が10nm未満である微細炭化物を所望の体積率0007以上で鋼板幅方向全域にわたり分散析出させる必要がある。しかしながら、本発明においては、熱延鋼板の素材となる鋼中のNS含有量に対して所定量以上のTiTi≧008を含有させ、且つ、熱延鋼板の素材となる鋼中のCTiV含有量が所定の関係08≦≦12を満足するように含有させることにより、平均粒子径が10nm未満である微細炭化物が十分に分散析出するような組成に制御されている。そのため、本発明によると、熱延鋼板を製造するに際し、幅方向全域にわたって平均粒子径が10nm未満である微細炭化物を所望の体積率0007以上で分散析出させることが可能となり、熱延鋼板幅方向全域にわたり均一かつ良好な特性引張強さ、伸び、伸びフランジ性が付与される。更に、本発明において、仕上げ圧延終了後の冷却条件を調整し、固溶Vと固溶Tiの合計量を所定の範囲に調整すると、熱延鋼板に良好な曲げ特性が付与される。実施例1表1に示す組成の溶鋼を通常公知の手法により溶製、連続鋳造して肉厚250mmのスラブ鋼素材とした。これらのスラブを、1250°Cに加熱後、粗圧延し、表2に示す仕上げ圧延終了温度とする仕上げ圧延を施し、表2に示す巻取り温度で巻取り、板厚:23mmの熱延鋼板とした。上記により得られた熱延鋼板から試験片を採取し、組織観察、引張試験、穴拡げ試験を行い、フェライト相の面積率、TiおよびVを含む微細炭化物の平均粒子径および体積率、固溶V含有量、固溶Ti含有量、引張強さ、全伸び、穴拡げ率伸びフランジ性を求めた。試験方法は次のとおりとした。i組織観察得られた熱延鋼板板幅方向中央部から試験片を採取し、試験片の圧延方向断面を機械的に研磨し、ナイタールで腐食した後、走査型電子顕微鏡SEMで倍率:3000倍にて撮影した組織写真SEM写真を用い、画像解析装置によりフェライト相、フェライト相以外の組織の種類、および、それらの面積率を求めた。また、熱延鋼板から作製した薄膜を透過型電子顕微鏡TEMによって観察し、TiおよびVを含む微細炭化物の粒子径と体積率を求めた。さらに、10アセチルアセトン-1塩化テトラメチルアンモニウム-メタノール溶液を電解液として用い、抽出残渣の化学分析により、析出物となったTi、V量を求め、totalTi、totalVから差引いて、固溶Ti、固溶Vを算出した。ii引張試験得られた熱延鋼板から、圧延方向に対して直角方向を引張方向とするJIS5号引張試験片JISZ2201を採取し、JISZ2241の規定に準拠した引張試験を行い、引張強さTS、全伸びElを測定した。iii穴拡げ試験得られた熱延鋼板から、試験片大きさ:130mm×130mmを採取し、該試験片に初期直径d0:10mmφの穴を打ち抜き加工で形成した。これら試験片を用いて、穴拡げ試験を実施した。すなわち、該穴に頂角:60°の円錐ポンチを挿入し、該穴を押し広げ、亀裂が鋼板試験片を貫通したときの穴の径dを測定し、次式で穴拡げ率λを算出した。穴拡げ率λ=d0×100得られた結果を表3に示す。本発明例は何れも、引張強さTS:980MPa以上の高強度と、全伸びEl:15以上で穴拡げ率λ:40以上の優れた加工性を兼備した熱延鋼板となっている。一方、本発明の範囲を外れる比較例は、所定の高強度が確保できていないか、所望の全伸びEl、穴拡げ率λが確保できていない。また、得られた熱延鋼板の一部について、上記した板幅方向中央部から以外に、板幅方向端部近傍エッジ部からも、上記と同様にJIS5号引張試験片を採取して引張試験を行った。引張試験により測定された引張強さについて、板幅方向中央部と板幅方向端部近傍エッジ部とを比較した結果を、表4に示す。本発明の熱延鋼板では、板幅方向端部近傍エッジ部においても板幅方向中央部と同等の引張強さが得られており、板幅方向端部においても良好な特性を有することがわかる。実施例2表5に示す組成の溶鋼を通常公知の手法により溶製、連続鋳造して肉厚250mmのスラブ鋼素材とし、これらのスラブを、1250°Cに加熱後、粗圧延し、表6に示す仕上げ圧延終了温度とする仕上げ圧延を施し、表6に示す平均冷却速度仕上げ圧延終了温度から巻取り温度までの平均冷却速度で冷却し、表6に示す巻取り温度で巻取り、板厚:23mmの熱延鋼板とした。上記により得られた熱延鋼板から試験片を採取し、実施例1と同様に、組織観察、引張試験、穴拡げ試験を行い、フェライト相の面積率、TiおよびVを含む微細炭化物の平均粒子径および体積率、固溶V含有量、固溶Ti含有量、引張強さ、全伸び、穴拡げ率伸びフランジ性を求めた。更に、上記により得られた熱延鋼板から、曲げ試験片を採取し、曲げ試験を行った。試験条件は次のとおりとした。iv曲げ試験得られた熱延鋼板から、試験片の長手方向が圧延方向に対して直角になるように30mm×150mmの曲げ試験片を採取し、JISZ2248の規定に準拠した90°のVブロック法曲げ角:90°で曲げ試験を実施した。試験は3本の試験片について行い、割れが発生しない最小の曲げ半径Rmmを求め、板厚tmmで除した値、Rtを鋼板の限界曲げ半径として算出した。得られた結果を表7に示す。本発明例は何れも、引張強さTS:980MPa以上の高強度と、全伸びEl:15以上で穴拡げ率λ:40以上の優れた加工性を兼備した熱延鋼板となっている。さらに、固溶Vと固溶Tiの合計が007以上である本発明例は、引張強さTS:980MPa以上の高強度と、全伸びEl:15以上で穴拡げ率λ:40以上という良好な加工性に加え、限界曲げ半径Rt:07以下という優れた曲げ特性を兼備した熱延鋼板となっている。